(57)【要約】工業用プロセス布及びその製造方法に関する。この布は、材料で出来ており、エンドレスであり、或いは、使用される機器の機械方向に継目を有するエンドレスである。この布は、少なくとも１つの層を有しており、この層は、材料製の螺旋に編まれたストリップからなり、最終的な布の幅よりも小さな幅を有する。この材料製の螺旋に編まれたストリップの長手軸は、布の機械方向と一定の角度をなす。この材料製の布ストリップは、種々の編み込みパターンに関して、有利に、ＭＤヤーン及びＣＤヤーンの平織り布であってもよい。
2006517623.tif 000002
【特許請求の範囲】
【請求項１】
エンドレスの形態、又は布の機械方向において継目を有するエンドレスの形態で、螺旋に編み込まれた材料ストリップで形成された、螺旋巻きの層を有する工業用プロセス布であって、
前記ストリップは、当該布の幅よりも小さな幅を有し、
前記螺旋巻きの長手軸は、当該布の前記機械方向と一定の角度をなし、
前記巻きは、超音波結合、接着剤結合、低融点材料による結合及び結合可能ヤーンを使用した結合からなる群から選択された少なくとも１つの結合技術により互いに結合されることを特徴とする前記工業用プロセス布。
【請求項２】
前記材料ストリップは、ＭＤヤーン及びＣＤヤーンの平織りストリップ、ニット材料、不織メッシュ又はＭＤヤーン若しくはＣＤヤーンの配列であることを特徴とする請求項１に記載の工業用プロセス布。
【請求項３】
前記の螺旋に編み込まれた材料ストリップの隣り合う長手縁部は、前記層が当該布の全幅に渡って実質的に一定の厚みを有するように、配列されることを特徴とする請求項１に記載の工業用プロセス布。
【請求項４】
前記の螺旋に編み込まれた材料ストリップの隣り合う長手縁部は、縁部に縁部が配列されることを特徴とする請求項３に記載の工業用プロセス布。
【請求項５】
前記の螺旋に編み込まれた材料ストリップの隣り合う長手縁部は、重ね合わされることを特徴とする請求項３に記載の工業用プロセス布。
【請求項６】
螺旋巻きの前記層は、前記の螺旋に編み込まれた材料ストリップの隣り合う長手縁部間に設けられた縁結合をさらに有することを特徴とする請求項１に記載の工業用プロセス布。
【請求項７】
前記の螺旋に編み込まれた材料ストリップの隣り合う長手縁部は、前記縁結合を設けるように、互いに編み付けられ、超音波で結合され、或いは、接着されることを特徴とする請求項６に記載の工業用プロセス布。
【請求項８】
前記材料ストリップは、ラミネートであることを特徴とする請求項１に記載の工業用プロセス布。
【請求項９】
エンドレスの形態、又は布の機械方向において継目を有するエンドレスの形態で、少なくとも２つの層を有する工業用プロセス布であって、
前記層のそれぞれは、螺旋に編み込まれた材料ストリップで形成された複数の螺旋巻きで製造され、
前記ストリップは、当該布の幅よりも小さい幅を有し、
前記螺旋巻きの長手軸は、当該布の前記機械方向と一定の角度をなし、
前記巻きは、超音波結合、接着剤結合、低融点材料による結合及び結合可能ヤーンを使用した結合からなる群から選択された少なくとも１つの結合技術により互いに結合されることを特徴とする前記工業用プロセス布。
【請求項１０】
前記層の少なくとも１つに関し、前記材料ストリップは、ＭＤヤーン及びＣＤヤーンの平織りストリップ、ニット材料、不織メッシュ又はＭＤヤーン若しくはＣＤヤーンの配列であることを特徴とする請求項９に記載の工業用プロセス布。
【請求項１１】
前記層の少なくとも１つに関し、前記の螺旋に編み込まれた材料ストリップの隣り合う長手縁部は、前記層が当該布の全幅に渡って実質的に一定の厚みを有するように、配列されることを特徴とする請求項９に記載の工業用プロセス布。
【請求項１２】
前記の螺旋に編み込まれた材料ストリップの隣り合う長手縁部は、縁部に縁部が配列されることを特徴とする請求項１１に記載の工業用プロセス布。
【請求項１３】
前記の螺旋に編み込まれた材料ストリップの隣り合う長手縁部は、重ね合わされることを特徴とする請求項１１に記載の工業用プロセス布。
【請求項１４】
螺旋巻きの前記層の少なくとも１つは、前記の螺旋に編み込まれた材料ストリップの隣り合う長手縁部間に設けられた縁結合をさらに有することを特徴とする請求項９に記載の工業用プロセス布。
【請求項１５】
前記の螺旋に編み込まれた材料ストリップの隣り合う長手縁部は、前記縁結合を設けるように、互いに編み付けられ、超音波で結合され、或いは、接着されることを特徴とする請求項１４に記載の工業用プロセス布。
【請求項１６】
前記層の少なくとも１つに関し、前記材料ストリップは、ラミネートであることを特徴とする請求項９に記載の工業用プロセス布。
【請求項１７】
エンドレスの形態、又は布の機械方向において継目を有するエンドレスの形態の工業用プロセス布の形成方法であって、
材料ストリップの螺旋巻き付けにより螺旋巻きの層を形成するステップを有し、前記ストリップは、前記布の幅よりも小さな幅を有し、前記螺旋巻きの長手軸は、前記布の前記機械方向と一定の角度をなし；
超音波結合、接着剤結合、低融点材料による結合及び結合可能ヤーンを使用した結合からなる群から選択された少なくとも１つの結合技術により前記巻きを互いに結合するステップを有する；
ことを特徴とする前記形成方法。
【請求項１８】
前記材料ストリップは、ＭＤヤーン及びＣＤヤーンの平織りストリップ、ニット材料、不織メッシュ又はＭＤヤーン若しくはＣＤヤーンの配列であることを特徴とする請求項１７に記載の方法。
【請求項１９】
前記の螺旋に編み込まれた材料ストリップの隣り合う長手縁部は、前記層が当該布の全幅に渡って実質的に一定の厚みを有するように、配列されることを特徴とする請求項１７に記載の方法。
【請求項２０】
前記の螺旋に編み込まれた材料ストリップの隣り合う長手縁部は、縁部に縁部が配列されることを特徴とする請求項１９に記載の方法。
【請求項２１】
前記の螺旋に編み込まれた材料ストリップの隣り合う長手縁部は、重ね合わされることを特徴とする請求項１９に記載の方法。
【請求項２２】
前記の螺旋巻きの層を形成するステップは、前記の螺旋に編み込まれた材料ストリップの隣り合う長手縁部間に縁結合を形成することを含むことを特徴とする請求項１７に記載の方法。
【請求項２３】
前記の螺旋に編み込まれた材料ストリップの隣り合う長手縁部は、前記縁結合を設けるように、互いに編み付けられ、超音波で結合され、或いは、接着されることを特徴とする請求項２２に記載の方法。
【請求項２４】
前記材料ストリップは、ラミネートであることを特徴とする請求項１７に記載の方法。
【請求項２５】
エンドレスの形態、又は布の機械方向において継目を有するエンドレスの形態の工業用プロセス布の形成方法であって：
少なくとも２つの層を形成するステップを有し、前記層のそれぞれは、複数の螺旋巻きを有し、前記層のそれぞれは、材料ストリップの螺旋巻き付けにより形成され、前記ストリップは、前記布の幅とりも小さな幅を有し、前記螺旋巻きの長手軸は、前記布の前記機械方向と一定の角度をなし、前記層のそれぞれに関し、前記巻きは、超音波結合、接着剤結合、低融点材料による結合及び結合可能ヤーンを使用した結合からなる群から選択された少なくとも１つの結合技術により互いに結合され；
前記布を形成するように、前記の少なくとも２つの層を組み合わせるステップを有する；
ことを特徴とする前記形成方法。
【請求項２６】
前記層の少なくとも１つに関し、前記材料ストリップは、ＭＤヤーン及びＣＤヤーンの平織りストリップ、ニット材料、不織メッシュ又はＭＤヤーン若しくはＣＤヤーンの配列であることを特徴とする請求項２５に記載の方法。
【請求項２７】
前記層の少なくとも１つに関し、前記の螺旋に編み込まれた材料ストリップの隣り合う長手縁部は、前記層が前記布の全幅に渡って実質的に一定の厚みを有するように、配列されることを特徴とする請求項２５に記載の方法。
【請求項２８】
前記の螺旋に編み込まれた材料ストリップの隣り合う長手縁部は、縁部に縁部が配列されることを特徴とする請求項２７に記載の方法。
【請求項２９】
前記の螺旋に編み込まれた材料ストリップの隣り合う長手縁部は、重ね合わされることを特徴とする請求項２７に記載の方法。
【請求項３０】
前記の少なくとも２つの層を形成するステップは、前記の２つの層の少なくとも１つに関し、前記の螺旋に編み込まれた材料ストリップの隣り合う長手縁部間で縁結合を形成することを有することを特徴とする請求項２５に記載の方法。
【請求項３１】
前記の螺旋に編み込まれた材料ストリップの隣り合う長手縁部は、前記縁結合を設けるように、互いに編み付けられ、超音波で結合され、或いは、接着されることを特徴とする請求項３０に記載の方法。
【請求項３２】
前記層の少なくとも１つに関し、前記材料ストリップは、ラミネートであることを特徴とする請求項２５に記載の工業用プロセス布。
【発明の詳細な説明】
【技術分野】
【０００１】
本発明は、工業用布及び工業用布の製造方法に関する。
【背景技術】
【０００２】
本願に使用する用語「エンドレス布」は、制御中、閉じた布に関する。用語「エンドレス」は、特に、工業用プロセス機器に取り付けるため機械方向を横切って布が開口されても良く、且つロッキング継目により共に取り付けられてもよい場合を含むように考慮される。
【０００３】
本願に使用される「ヤーン材料の布」は、特に、種々のタイプのＭＤヤーン又はＣＤヤーンの織られ、編み込まれた配列（ａｒｒａｙ）や、成型メッシュなどのその他の不織り構造であってもよく、用語「繊維材料」は、バット層や、工業用プロセス繊維に使用され得る同様の部材の全てのタイプを含む。
【０００４】
現在、スピン結合（ｓｐｉｎ  ｂｏｎｄｉｎｇ）やハイドロエンタングリング（ｈｙｄｒｏｅｎｔａｎｇｌｉｎｇ）などの工程による不織物の製造など工業用プロセス用の種々の布や段ボールの製造に使用されるコルゲーターベルト（ｃｏｒｒｕｇａｔｏｒ  ｂｅｌｔ）は、当業者公知のチューブラー編み込み技術（ｔｕｂｕｌａｒ  ｗｅａｖｉｎｇ  ｔｅｃｈｎｉｑｕｅ）による主として製造され、これによると、布は、チューブの形態に製造され、その横糸は、上部の縦糸層（上部生地）と下部縦糸層（下部生地）とを交互に通過する。従って、機織り機の横方向におけるこの「チューブ」の程度は、最終的な布の長さの半分に対応する。この布の幅は、編み込み長で決定される。
【０００５】
この公知の技術は、いくつかの欠点を有する。その一つには、このチューブ状の編み込み布の長さは、機織り機におけるリード幅（ｒｅｅｄ  ｗｉｄｔｈ）で決定される。このようなチューブ状編み込み布は、後に変更し得ず編み込み制御中布が取り付けられる機器で正確に調節される必要のある一定の長さを有する。従って、この布は、大型の一組で製造され得ず且つ保存され得ないが、特定の順序で製造される必要がある。このことは、納期を延長させ、編み込み機器の利用の程度を低くすることを意味する。さらに、機織り機は、現行の全ての布の長さでチューブ状編み込みを可能とするように、かなりの幅、好ましくは２０ｍ以上の幅を与える必要がある。従って、機織り機は、大型で高価となる。
【０００６】
その他の布は、平織りである。つまり、それらは、平織りであり、縦糸（ＭＤ）ヤーン及び横糸（ＣＤ）ヤーン材料の連続したバンドである。これらバンドは、最終的に使用される布構造の幅に略同一の幅に編み込まれる。必要とされる長さは、上述のバンドから、必要とされる最終的な布の長さを越えた長さに切断して形成される。バンドの２つのＣＤ端部は、その後、以下の手法の一つで用意される：ＭＤヤーン及びＣＤヤーンは、上述の布を連続ループ又は必要な長さのチューブに結合するように互いの端部で織り込まれ；その縦糸ヤーンは、ストリップの個々のそれぞれの端部に小型のループが形成されるように編み込まれる。それぞれの端部におけるこれらのループは、その後、互いに噛み合わされ、継目を形成するようにこれらをピン又はピントルが通される。また、金属製のクリッパーフック（ｃｌｉｐｐｅｒ  ｈｏｏｋ）のセットは、布の各端部に埋め込まれてもよく、「フック」の閉口された端部は、突出ループを有する。再び、これらのループは、噛み合わされ、全幅の継目を接続するように、これらをピン又はピントルが通される。布の２つの端部を結合させるのに、当業者公知のその他の方法を使用してもよい。
【０００７】
最終的な布に必要な幅と少なくとも同等の大きさの幅に上述の支持構造を編み込むには、１６０インチ（４メートル）から約５６０インチ（１４メートル）の編み込み織機を必要とする。
【０００８】
縫い合わせは、高価で時間を消費するステップであってもよい。また、継目に関する必要性は、最良の布の特性に関する最適なレベル以下に、布の体部における編み込みパターン又は縦糸ヤーンの数及び寸法をしばしば制限する。
【０００９】
さらに、多くの工業用プロセス機器の設計は、上述の機器において、布／ベルトがシーマブル（ｓｅａｍａｂｌｅ）に使用されることに影響を与える。
【特許文献１】米国特許第５，９３９，１７６号明細書
【特許文献２】米国特許出願番号第１０／１５９，９２６号明細書
【特許文献３】米国特許第５，７１３，３９９号明細書
【特許文献４】米国特許第５，３６０，５１８号明細書
【特許文献５】米国特許出願番号７７６．０４９号明細書
【特許文献６】米国特許出願番号６７９，６９７号明細書
【発明の開示】
【発明が解決しようとする課題】
【００１０】
従って、効果的でシーマブルな工業用プロセスベルト及びこのような布の製造にコスト面で効果的な方法を提供する必要性が現存する。
【課題を解決するための手段】
【００１１】
本発明による工業用プロセス布は、従って、ヤーン材料のエンドレス布を有する。本発明の新規な特徴は、布がヤーン材料製であり最終的な布の幅よりも小さな幅を有する螺旋に編み込まれた布ストリップからなる少なくとも１つの層を有する点である。このヤーン材料の布ストリップは、好ましくは、平織りストリップであり、最終的な布において、布の機械方向に一定の角度をなす長手スレッドを有する。
【００１２】
この布の製造中、ヤーン材料の布ストリップは、上述の布の層を形成するように、螺旋に編み込まれ、或いは、好ましくは、平行な軸を有する少なくとも２つのロール上に設置される。従って、この布の長さは、上述のヤーン材料の布ストリップの各螺旋の巻き（ｓｐｉｒａｌ  ｔｕｒｎ）の長さと螺旋の巻きの数により決定される幅とで規定される。
【００１３】
この布の全幅に対する螺旋の巻きの数は、変化してもよい。本願において使用する用語「ストリップ」は、幅よりも本質的に大きな長さを有する材料のピースに係り、このストリップの幅の上限のみが、最終的な布の幅よりも狭い幅である必要がある。このストリップの幅は、例えば、０．５〜１．５ｍであってもよく、これは、４．０ｍよりも広いハイドロエンタングリング機器に関する搬送布に例えば比較されるべきものである。
【００１４】
最終的に平滑な布を得るため、上述の螺旋に編み込まれたストリップの長手縁部の結合部分は、螺旋の巻きの間の結合部又は移行部が完全に平滑となるように、つまり、螺旋編み込み層が布の全幅を横切って実質的に一定の厚さを有するように、好ましく配列される。
【００１５】
このストリップの螺旋の巻きは、互いに固定される必要はないが、好ましくは、螺旋に編み込まれたストリップの結合する長手縁部間で縁結合（ｅｄｇｅ  ｊｏｉｎｔ）を有する。この縁結合は、例えば、不織材料又は溶融繊維を有する不織材料の縫い付け（例えば、水溶性スレッドによる）、溶融、及び成形（例えば、超音波成形）により、達成されてもよい。この縁結合は、公知のタイプの継目ループを有する２つの長手縁部に沿ったヤーン材料の布ストリップを提供することにより得てもよく、これは、１つ以上の継目スレッドにより結合されてもよい。このような継目ループは、例えば、ストリップが平織りであれば、横糸スレッドで直接形成されてもよい。
【００１６】
上述の螺旋の巻きの間で平滑な移行を達成するため、縁部に縁部（ｅｄｇｅ  ｔｏ  ｅｄｇｅ）を、又は重なるように配置されてもよい。後者の場合、ストリップの縁部は、しかしながら、互いに重なるように配置される場合、この結合部において厚みが増加することのないように互いに適合されるように形成される必要がある。このことを達成する一つの方法は、ストリップの残りの厚みと比較して、縁部の厚みを半分に減少させることである。他の方法としては、下述するように、この縁部において間隔をおいて配置される縦糸スレッドを増加させ且つこの重なり合う縁部を織り交ぜることである。
【００１７】
特に重要な本発明の実施例によると、上述のタイプの２つ以上の螺旋に編み込まれた層を提供し、特別に重要なのは、異なる層において螺旋の巻きが横方向に配置されるであり、つまり、２つの層におけるストリップの長手スレッドが、布の機械方向と他の層におけるストリップの長手スレッドとの両方で一定の角度をなす実施例である。
【００１８】
本発明のその他の好適実施例及び特徴は、従属請求項に列挙する。
【００１９】
本発明は、以下の利点を提供する。
【００２０】
上述の機織り機は、低い投資コストを与える幅、例えば、０．５〜１．５ｍに大幅に制限されてもよい。この機織り機はより速く編み込みを行う（単位時間当たりの編み込まれるヤーンの数が増加する）ので、生産性も向上する。
【００２１】
上述のヤーン材料の布ストリップ、特に、平織りのものは、供給リールから分配され且つ所望の長さと幅で布を螺旋に配置する前に、かなりの長さ（例えば、数千メートル）でストック状態で製造され且つ保管されてもよく、螺旋の配列は、例えば、１日又はそれ以下の非常に短い時間で達成され得る。従って、納期がかなり削減される。
【００２２】
これにより、通常使用される相対的に広い幅（例えば、４〜１４ｍ）よりも狭いストリップの幅（例えば、０．５〜１．５ｍ）で、均一な質（張力やヤーンの間隔）保持することが容易となり、これにより、ヤーン材料のストリップで構築された布層に高い質をもたらすこととなる。
【００２３】
２つ以上の層が螺旋に横方向で配列されたものを使用する場合、特に興味ある利点が得られる。上述の構造の層は、互いに「巣（ｎｅｓｔ）」を作ったり、破壊したりしない。必要とされる布の幅やボイド容量を構築するように、簡単な編み込みパターンを使用してもよい。例えば、一般的なコルゲーターベルトベースサポート構造は、一体的に編み込まれた４つの層設計である。簡単な単一層の編み込みで本発明のように螺旋に編み込まれた４つの層は、満足のゆくベースサポート構造をもたらす。
【００２４】
必要であれば、上述の層を一緒に保持し且つコルゲーター機用のベルトに係る所望する表面特性及び透過性を提供する上述のサポート構造にバット繊維を適用してもよい。
【００２５】
上述したように、多くの工業用プロセス適用例では、機器上でシーマブルな布を必要とする。このことは、上述に開示の種々の方法により本発明の構造でなされてもよい。また、特許文献１及び２に教示する方法を用いてもよい。なお、これらの文献を参照して本願に取り込む。
【発明を実施するための最良の形態】
【００２６】
添付した図面を参照した以下の複数の実施例により、本発明を詳細に説明する。
【００２７】
ここで参照する図１及び図２は、「エンドレス」布に関して所望される長さの２倍に相当する距離Ｄだけ、互いに平行に離れた軸を有する２つの回転可能に取り付けられたロール１０、１２を示す。一つのロール１２の側部には、軸１６の周囲に回転可能に取り付けられた供給リール１４が設けられ、二重矢印１８で示すように、ロール１０及びロール１２に平行に移動可能である。
【００２８】
供給リール１４は、例えば、幅ｗのヤーン材料の平織り布ストリップ２０の繰り供給（ｒｅｅｌｅｄ  ｓｕｐｐｌｙ）を収納する。この平織りストリップ２０は、図１において符号２２及び２４でそれぞれ示すように、長手スレッド（縦糸スレッド）と横スレッド（横糸スレッド）とからなる互いに直行する公知の様式の２つのスレッドシステムを有する。さらに、ストリップ２０は、２つの長手縁部２６及び２８を有し、この縁部は、ストリップ２０が供給リール１４に編み込まれる前に、例えば、所望の幅に均一に切断される。
【００２９】
供給リール１４は、同期された速度で右側へ連続的に移動される前に、ロール１２の左側の端部に最初に適用される。供給リール１４は、横方向に移動されるので、ストリップ２０は、ロール１０、１２の周囲で閉口した外周表面を有する「チューブ」状に螺旋に編み込まれように、矢印３０で示すように、分配される。ストリップ２０は、特定のピッチ角でロール１０、１２の周囲に配置される。なお、この実施例においては、ストリップの幅ｗ、ロールの軸間の距離Ｄ及びロール１０、１２の径は、螺旋ターン３２の間で平滑な移行部を提供するように、隣り合う螺旋ターン３２の長手縁部２６、２８は、縁部と縁部とが配置されるように（図５）、適合されるようにする。
【００３０】
ロール１０、１２上に配置される螺旋ターン３２の数は、最終的な布における所望する幅Ｂに依存する。螺旋状の巻き付け動作が完了された後、得た布の縁部は、幅Ｂを得るように、図１に示した実線−破線３４、３６に沿って切断される。最終的な布の長さは、本質的に、エンドレスでロールの軸間で継ぎ合わされたいくつかの布に関して距離Ｄの２倍であり、従って、この距離Ｄを変更することにより、容易に変更されてもよい。
【００３１】
ロール１０、１２上に既に編み込まれた螺旋ターン３２がロール上を移動することを阻止するため、必要であれば、例えば、第１ターン３２をロールの長手方向に固定してもよい。
【００３２】
ここで参照する図３は、図１及び２に示したように製造された布の切欠部分を拡大して示す。ストリップ２０の各長手スレッド（縦糸スレッド）２２は、布の機械方向ＭＤと角度αをなす。これらの斜めの長手スレッド２２は、布層の全長に渡ってとぎれることなく走っており、その一方で、横方向のスレッド（横糸スレッド）２４は、中断され、長さｗをそれぞれ有する。このことは、伝統的なチューブ型の編み込みエンドレス布に対して正反対であり、その長手スレッド（チューブ型編み込み布において横糸スレッドからなる）は、機械方向に平行であり、横スレッド（縦糸スレッド）は、布の全幅を横切ってとぎれることなく走っている。
【００３３】
図４は、ロール１０、１２間を誇張して小さい距離とし且つストリップの幅ｗを誇張して大きく概略的に示した特に重要な本発明の実施例を示す。２つの螺旋編み込み層４０、４２は、互いに交差するように配置され、同一のストリップ２０から任意で設定される。上述したように、この実施例は、特に、多重層布の利点を発揮し、この層は、互いに「巣」を形成したり互いに破断したりせず、これにより、両方の層４０、４２における長手スレッドが互いに一定の角度をなすので、所望する布特性を保持する。図４による実施例に関し、いくつかの場合、上述の縁結合を分配することも可能である。つまり、図４による実施例において、各層の「螺旋ターン」は、一つの層を他の層に（例えば、バット繊維を適用などして）固定することにより隣り合う位置に保持されてもよい。
【００３４】
図４の実施例の変法として、本発明による布の螺旋に編み込まれた層を、布の伝統的なチューブ型編み込み層と組み合わせて、多重層型の布を形成させることも可能である。また、最終的な構造の末端での使用の要件に依存して、材料の螺旋巻き込みストリップで形成された構造を種々組み合わせることも可能である。
【００３５】
多重層型の布に関し、例えば、特別な脱水促進特性を得るように、公知の方法において、異なる層に異なるスレッドの間隔／構造を使用することも可能である。
【００３６】
図５は、並列する２つの螺旋ターン３２の縁端部２６、２８の縫い合わせにより、符号４４で概略的に示した、縁部と縁部との関係で結合させる方法を概略的に示す図である。また、図５は、ニードリングなどにより、布上に配列された、例えば、バット層などの繊維材料の上層４６を概略的に示す。
【００３７】
上層４６及びニードリングに関し、上層は、図４による多重層型の布において異なる層を共に保持するのに使用されてもよいことに特に留意してもよい。
【００３８】
図６は、隣接する螺旋ターンの隣り合う長手縁部が重なり合って配置された代替的な実施例を示しており、この縁部は、移行領域において厚みが増加しないように減少された厚みを有する。
【００３９】
図７は、隣り合う縁部を重ね合わせる別の変法を示す。この変法によると、長手スレッド間の間隔は、符号４８で示すように、ストリップ２０の縁部２６、２８において増加され、縁部の長手スレッド２２が組み合わされる。符号５０で示すように、移行領域において長手スレッド間での間隔は変化しない。
【００４０】
図１の布と同様の様式でそれぞれ形成される多重層は、有益な工業用布を形成するように組み合わされてもよい。例えば、２、３又は４の斯かる層が形成され、層のそれぞれが単一層又は多重層の編み物である、コルゲーターベルト構造を形成するように、結合されてもよい。基板におけるヤーンの適切な選択は、コルゲーターベルトに適用可能なものとして使用される。バット繊維は、このベース支持体に適用されてもよく、最終工程の間、このバットは、切断されてもよく、互いに上述の構造の端部を結合して継目を形成するように、或いは、「フード状のピン継目」を製造するように、種々の方法を使用してもよい。費用のかかる編み込み時間は、減少可能となり、常套的なコルゲーターベルトの製造工程を使用して製造された布に比較して、より開口した布が製造される。
【００４１】
「ベルトフィルタープレス（ｂｅｌｔ  ｆｉｌｔｅｒ  ｐｒｅｓｓ）」に関し、図１と同様に螺旋に製造された単一層を使用してもよい。この布の単一層は、平織りで今日のエンドレスの形態に結合された多重層編み込み布と同様の多重層設計であってもよい。本発明の技術を使用した成功した製造により、編み込みコスト及び費用のかかる結合コストが減少される。この布は、エンドレスの様式に導入されてもよい。
【００４２】
一般的に、本発明の各適用における経験は、螺旋状態の布の１つ以上の層が必要かどうかを決定する。その後、適切な編み込みの選択及びヤーンのタイプが決定され、続いて、製品を製造するように、上述に開示した螺旋技術を用いて、１つ以上の層が形成される。
【００４３】
いずれにしても、螺旋材料の隣り合う巻きを互いに結合すると共に互いに材料の各層を結合するのに種々の方法を使用してもよく、これには、選択した位置を結合するように超音波を使用したり、接着剤／のり、低溶解物を含む。特に重要なのは、特許文献３に開示の超音波結合であって、この文献を参照して、本願に取り込む。この開示内容の観点から斯かる結合を考慮する際、当業者は、特許文献３に教示の結合を本発明に容易に適用可能である。上述の布層間に低融点シース（ｌｏｗ  ｍｅｌｔ  ｓｈｅａｔｈ）と共にニードリングバット繊維を使用することは、互いの層を「ラミネート」する方法を示唆する。この「シース技術」を使用する場合、各層及びシース（又は「ラミネート（ｌａｍｉｎａｔｅ）」）は、各層を互いに結合させるように、圧力下又は圧力をかけずに、熱に曝露されてもよい。
【００４４】
本発明に適切な他のラミネート技術は、結合可能ヤーンを使用することである。かかるヤーンは、ＭＤ方向にのみ、ＣＤ方向にのみ、又はＭＤ及びＣＤ方向の両方に使用されてもよい。例えば、ポリウレタンでコートしたヤーンは、特許文献４に開示のヤーンと同様に使用されてもよい。なお、この文献を参照して本願に取り込む。その後、適切な数の布の層を製造した後、この複合物は、互いに結合するように、圧力下又は圧力をかけずに熱に曝露される。
【００４５】
最後に、それ自体がラミネートである構造を共に螺旋状とすることにより、ラミネートされた構造を形成してもよい。この点、当業者は、開示の点で、教示を考慮すると、特許文献５及び６の教示を本発明に容易に適用可能である。なお、両文献を参照して、本願に取り込む。
【００４６】
好適実施例と組み合わせて本発明を詳細に示し且つ述べてきたが、当業者は、本発明の精神及び範囲から逸脱することなく種々の変更をなし得ることを即座に理解するであろう。従って、添付した特許請求の範囲は、本願に述べた各実施例と共にその均等物の全てを包含するように解釈されるべきことを意図する。
【図面の簡単な説明】
【００４７】
【図１】本発明による布の製造方法を示す概略的な平面図である。
【図２】図１に対応する側面図である。
【図３】図１及び図２による製造した布の切欠部分を拡大して示しており、布における長手スレッド間の角的な関係を概略的に示す。
【図４】本発明の多重層布の製造方法を示す極度に単純化した平面図である。
【図５】本発明による工業用布の螺旋の巻きの間の縁結合に係る拡大概略図である。
【図６】図５の実施例の変法を示す。
【図７】図５の実施例の他の変法を示す。
【符号の説明】
【００４８】
１０    ロール
１２    ロール
Ｄ      距離
１４    供給リール
１６    軸
１８    矢印
２０    ストリップ
２２    長手スレッド
２４    横スレッド
２６    長手縁部
２８    長手縁部
３０    矢印
３２    螺旋ターン
３４    破線
３６    破線
４０    螺旋編み込み層
４２    螺旋編み込み層
４４    符号
４６    上層
４８    符号
５０    符号
【図１】
2006517623.tif 000003
【図２】
2006517623.tif 000004
【図３】
2006517623.tif 000005
【図４】
2006517623.tif 000006
【図５】
2006517623.tif 000007
【図６】
2006517623.tif 000008
【図７】
2006517623.tif 000009
【国際調査報告】
2006517623.tif 000010
2006517623.tif 000011
2006517623.tif 000012
2006517623.tif 000013